음극 층 ( 30 ) 으로서 Ni 박 을 사용 한 이외 에 는 「 3 . 피복층 의 전기 용량 의 평가 」 와 동일 한 방법 에 의해 시험 용 셀 을 제작 하 였 다 . 이 시험 용 셀 은 본 실시 형태 의 거동 을 확인 하 기 위한 시험 용 셀 이 다 . 또한 , 음극 집 전체 ( 40 ) 로서 2 장 의 Ni 박 을 준비 하 고 , 무전 해 도금 법 에 의해 주석 , 및 금 을 음극 집 전체 ( 40 ) 의 각각 의 표면 에 두께 100 nm 로 도금 하 였 다 . 이 에 따라 , 음극 층 ( 30 ) 을 제작 하 였 다 . 이 방법 에 의해 음극 집 전체 ( 40 ) 상 에 제작 된 금속 층 은 두께 가 크 기 때문 에 , 음극 활물질 층 으로서 기능 한다 . 이어서 , 이러 한 음극 층 ( 30 ) 을 이용 하 여 「 3 . 피복층 의 전기 용량 의 평가 」 와 동일 한 방법 에 의해 시험 용 셀 을 제작 하 였 다 .